(57)【要約】    本開示は、繊維およびそれから製造された布地を提供する。一実施形態では、繊維が提供され、該繊維は、臭気制御組成物を含む。臭気制御組成物は、（Ａ）８５重量％〜９９．５重量％のオレフィン系ポリマーと、（Ｂ）１５重量％〜０．５重量％の臭気抑制剤と、を含む。臭気抑制剤は、（ｉ）アイオノマーと、（ｉｉ）酸化亜鉛の粒子と、（ｉｉｉ）酸化銅の粒子と、を含む。  【選択図】なし【特許請求の範囲】
【請求項１】
繊維であって、
臭気制御組成物を含み、前記臭気制御組成物が、
（Ａ）８５重量％〜９９．５重量％のオレフィン系ポリマーと、
（Ｂ）１５重量％〜０．５重量％の臭気抑制剤であって、
（ｉ）アイオノマー、
（ｉｉ）酸化亜鉛の粒子、および
（ｉｉｉ）酸化銅の粒子、のブレンドを含む、臭気抑制剤と、を含む、繊維。
【請求項２】
前記臭気制御組成物が、ＡＳＴＭ  Ｄ５５０４−１２に準拠して測定された場合、４５％超のメチルメルカプタン臭気抑制値を有する、請求項１に記載の繊維。
【請求項３】
前記オレフィン系ポリマーが、エチレン／アルファ−オレフィンコポリマーである、請求項１に記載の繊維。
【請求項４】
前記アイオノマーが、エチレン／メチル−メタクリル酸、エチレン／ビニルアクリル酸、エチレン／メタクリレート、エチレン／ｎ−ブチルアクリル酸、およびエチレンアクリル酸の群から選択されるポリマーの亜鉛塩である、請求項１に記載の繊維。
【請求項５】
前記アイオノマーが、亜鉛アイオノマーである、請求項１に記載の繊維。
【請求項６】
前記酸化亜鉛の粒子が、１００ｎｍ〜３０００ｎｍのＤ５０粒子サイズを有する、請求項１に記載の繊維。
【請求項７】
前記酸化亜鉛の粒子が、
１ｍ２／ｇ〜９ｍ２／ｇの表面積、および
０．０２０ｍ３／ｇ未満の多孔度、を有する、請求項１に記載の繊維。
【請求項８】
前記酸化銅の粒子が、酸化銅（Ｉ）および酸化銅（ＩＩ）の群から選択される、請求項１に記載の組成物。
【請求項９】
前記アイオノマー（Ｂｉ）と、前記酸化亜鉛（Ｂｉｉ）と、前記酸化銅（Ｂｉｉｉ）との間の重量パーセント比が、１５０：１００：１〜２．９：２．５：１である、請求項１に記載の組成物。
【請求項１０】
前記繊維が、単成分繊維である、請求項１に記載の繊維。
【請求項１１】
前記繊維が、二成分繊維であり、前記二成分繊維が、
臭気制御組成物である第１の成分と、
前記防臭成分とは異なるポリマー材料である第２の成分と、を含む、請求項１に記載の繊維。
【請求項１２】
前記二成分繊維が、シース／コア構造を有する、請求項１１に記載の繊維。
【請求項１３】
前記第１の成分が、シース中に存在する、請求項１１に記載の繊維。
【請求項１４】
布地であって、
複数の繊維を含み、前記繊維が、
（Ａ）８５重量％〜９９．５重量％のオレフィン系ポリマーと、
（Ｂ）１５重量％〜０．５重量％の臭気抑制剤であって、
（ｉ）アイオノマー、
（ｉｉ）酸化亜鉛の粒子、および
（ｉｉｉ）酸化銅の粒子、のブレンドを含む、臭気抑制剤と、を含む、布地。
【請求項１５】
前記臭気制御組成物が、ＡＳＴＭ  Ｄ５５０４−１２に準拠して測定された場合に、４５％超のメチルメルカプタン臭気抑制値を有する、請求項１４に記載の布地。
【発明の詳細な説明】
【背景技術】
【０００１】
失禁用衣類、女性用ケア製品、およびおむつなどの衛生用品には、高度な臭気制御が必要である。多くのそのような衛生用品は、吸湿性および／または臭気制御のための繊維および／または布地構成要素を含む。
【０００２】
ゼオライト、重炭酸ナトリウム、活性化シリカ、活性炭、金属酸化物（酸化亜鉛（ＺｎＯ）など）のような臭気制御粒子、特に亜鉛塩は、衛生用品の使用中に通常発生する尿素（および他のアミノベースの着臭剤）、Ｈ２Ｓ、メルカプタンなどの多くの臭気生成分子を消費することが知られている。他の全ての要因が等しい場合、例えば、ＺｎＯ濃度と、臭気抑制とは直接関係している、すなわち、特定のオレフィン系ポリマー物品でＺｎＯ濃度が増加すると、臭気抑制の効果も増加する。
【０００３】
金属酸化物（特にＺｎＯ）が増加すると臭気抑制が増大するが、オレフィン系ポリマー構造物、例えば、フィルムおよび繊維中に効果的に組み込むことができるＺｎＯの量には限界が存在する。ポリマーフィルムへのＺｎＯ粒子の高充填は、押出ダイリップの蓄積を増加させ、それによりフィルムの不具合を引き起こす。また、ＺｎＯ粒子の高充填は、ヘイズを増加させ、その結果、オレフィン系ポリマーフィルムの透明性の劣化および／またはフィルムの色の劣化をもたらす。ＺｎＯ粒子の高充填は、衝撃強度およびフィルム引裂強度などの機械的特性にも悪影響を与える。それにより、加工パラメータおよび最終用途の機械的要件により、オレフィン系ポリマー組成物中へのＺｎＯ粒子などの臭気吸収剤の充填に実際的な制限が課される。
【０００４】
当技術分野では、繊維および布地構造物のための新しい臭気制御調合物の継続的な必要性が認識されている。当技術分野では、衛生用品に好適な加工および機械的特性を備えた繊維および布地用の新しい臭気制御組成物の必要性がさらに認識されている。
【発明の概要】
【０００５】
本開示は、繊維を提供する。一実施形態では、繊維が提供され、これは臭気制御組成物を含む。臭気制御組成物は、（Ａ）８５重量％〜９９．５重量％のオレフィン系ポリマーと、（Ｂ）１５重量％〜０．５重量％の臭気抑制剤と、を含む。臭気抑制剤は、（ｉ）アイオノマーと、（ｉｉ）酸化亜鉛の粒子と、（ｉｉｉ）酸化銅の粒子と、を含む。
【０００６】
本開示は、布地を提供する。一実施形態では、布地が提供され、この布地は、複数の繊維を含む。臭気制御組成物は、（Ａ）８５重量％〜９９．５重量％のオレフィン系ポリマーと、（Ｂ）１５重量％〜０．５重量％の臭気抑制剤と、を含む。臭気抑制剤は、（ｉ）アイオノマーと、（ｉｉ）酸化亜鉛の粒子と、（ｉｉｉ）酸化銅の粒子と、のブレンドを含む。
【０００７】
定義
元素周期表へのいかなる参照も、ＣＲＣ  Ｐｒｅｓｓ，Ｉｎｃ．によって１９９０−１９９１に発行されたときのものである。この周期表の元素の族への参照は、族の番号付与の新しい表記法による。
【０００８】
米国特許実務を目的として、いかなる参照される特許、特許出願、または刊行物の内容も、特に定義の開示（本開示に具体的に提供される任意の定義に矛盾しない範囲で）、およびこの技術分野における一般的知識に関して、参照によりこれらの全体が組み込まれる（または、その同等の米国版が参照によりそのように組み込まれる）。
【０００９】
本明細書に開示されている数値範囲は、下限値および上限値を含む、下限値から上限値のすべての値を含む。明示的な値（例えば、１または２、または３〜５、または６、または７）を含有する範囲の場合、任意の２つの明示的な値の間のあらゆる部分範囲（例えば、上記の１〜７の範囲には、１〜２、２〜６、５〜７、３〜７、５〜６などのサブ範囲が含まれる）が含まれる。
【００１０】
相反する記載がない限り、文脈から黙示的でない限り、または当該技術分野で慣習的でない限り、全ての部およびパーセントは、重量に基づき、全ての試験方法は本開示の出願日時点で最新のものである。
【００１１】
「凝集物」とは、凝集しているか、そうでなければ一緒になって単一の塊を形成している複数の個々の固体微粒子である。
【００１２】
本明細書で使用される「ブレンド」または「ポリマーブレンド」という用語は、２つ以上のポリマーのブレンドである。そのようなブレンドは、混和性（分子レベルで相分離しない）であってもなくてもよい。そのようなブレンドは、相分離してもしなくてもよい。そのようなブレンドは、透過電子分光法、光散乱、Ｘ線散乱、および当技術分野で知られている他の方法から決定されるような１つ以上のドメイン構成を含有してもしなくてもよい。
【００１３】
「組成物」という用語は、組成物を構成する材料の混合物、ならびに組成物の材料から形成された反応生成物および分解生成物を指す。
【００１４】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、それが具体的に開示されているかどうかにかかわらず、任意の追加の成分、ステップ、または手順の存在を除外することを意図しない。疑義を回避するために、「含む（ｃｏｍｐｒｉｓｉｎｇ）」という用語の使用を通じて主張されるすべての組成物は、そうでないと述べられていない限り、ポリマーであろうとなかろうと、任意の追加の添加剤、アジュバント、または化合物を含み得る。対照的に、「本質的にからなる」という用語は、操作性に必須ではないものを除き、続く任意の記述の範囲から任意の他の成分、ステップ、または手順を除く。「からなる」という用語は、具体的に描写または列挙されていないいかなる成分、ステップ、または手順も除く。「または」という用語は、特に明記しない限り、列挙されたメンバーを個別に、ならびに任意の組み合わせで指す。単数形の使用には、複数形の使用が含まれ、逆の場合も同じである。
【００１５】
「エチレン系ポリマー」は、（重合性モノマーの総量に基づいて）５０重量パーセント（重量％）超の重合エチレンモノマーを含有し、任意選択的に少なくとも１つのコモノマーを含有し得るポリマーである。エチレン系ポリマーには、エチレンホモポリマー、およびエチレンコポリマー（エチレンおよび１つ以上のコモノマーに由来する単位を意味する）が含まれる。「エチレン系ポリマー」および「ポリエチレン」という用語は、互換的に使用され得る。エチレン系ポリマー（ポリエチレン）の非限定的な例としては、低密度ポリエチレン（ＬＤＰＥ）および直鎖状ポリエチレンが挙げられる。直鎖状ポリエチレンの非限定的な例には、直鎖状低密度ポリエチレン（ＬＬＤＰＥ）、超低密度ポリエチレン（ＵＬＤＰＥ）、超低密度ポリエチレン（ＶＬＤＰＥ）、多成分エチレン系コポリマー（ＥＰＥ）、エチレン／α−オレフィンマルチブロックコポリマー（オレフィンブロックコポリマー（ＯＢＣ）とも呼ばれる）、実質的に直鎖状または直鎖状のプラストマー／エラストマー、および高密度ポリエチレン（ＨＤＰＥ）が含まれる。概して、ポリエチレンは、チーグラーナッタ触媒などの不均一触媒システム、４族遷移金属およびメタロセン、非メタロセン金属中心、ヘテロアリール、ヘテロ原子アリールオキシエーテル、ホスフィンイミンなどの配位子構造を含む均一触媒システムを用いて、気相流動床反応器、液相スラリープロセス反応器、または液相溶液プロセス反応器で製造することができる。不均一触媒および／または均一触媒の組み合わせもまた、単一反応器または二重反応器構成のいずれにおいて使用され得る。
【００１６】
「エチレンプラストマー／エラストマー」は、エチレンから誘導される単位および少なくとも１つのＣ３−Ｃ１０α−オレフィンコモノマーから誘導される単位を含む、均一な短鎖分岐分布を含有する実質的に線状または線状のエチレン／α−オレフィンコポリマーである。エチレンプラストマー／エラストマーは、０．８７０ｇ／ｃｃ〜０．９１７ｇ／ｃｃの密度を有する。エチレンプラストマー／エラストマーの非限定的な例には、ＡＦＦＩＮＩＴＹ（商標）プラストマーおよびエラストマー（Ｔｈｅ  Ｄｏｗ  Ｃｈｅｍｉｃａｌ  Ｃｏｍｐａｎｙから入手可能）、ＥＸＡＣＴ（商標）プラストマー（ＥｘｘｏｎＭｏｂｉｌ  Ｃｈｅｍｉｃａｌから入手可能）、Ｔａｆｍｅｒ（商標）（Ｍｉｔｓｕｉから入手可能）、Ｎｅｘｌｅｎｅ（商標）（ＳＫ  Ｃｈｅｍｉｃａｌｓ  Ｃｏ．から入手可能）、ならびにＬｕｃｅｎｅ（商標）（ＬＧ  Ｃｈｅｍ  Ｌｔｄ．から入手可能）が含まれる。
【００１７】
「高密度ポリエチレン」（または「ＨＤＰＥ」）は、エチレンホモポリマー、または少なくとも１つのＣ４−Ｃ１０α−オレフィンコモノマーもしくはＣ４−Ｃ８α−オレフィンコモノマーを有するエチレン／α−オレフィンコポリマーであり、０．９４０ｇ／ｃｃ、もしくは０．９４５ｇ／ｃｃ、もしくは０．９５０ｇ／ｃｃ、０．９５３ｇ／ｃｃ〜０．９５５ｇ／ｃｃ、もしくは０．９６０ｇ／ｃｃ、もしくは０．９６５ｇ／ｃｃ、もしくは０．９７０ｇ／ｃｃ、もしくは０．９７５ｇ／ｃｃ、もしくは０．９８０ｇ／ｃｃの密度を有する。ＨＤＰＥは、単峰性コポリマーまたは多峰性コポリマーであり得る。「単峰性エチレンコポリマー」は、分子量分布を示すゲル浸透クロマトグラフィー（ＧＰＣ）で１つの明瞭なピークを有するエチレン／Ｃ４−Ｃ１０α−オレフィンコポリマーである。「多峰性エチレンコポリマー」は、分子量分布を示すＧＰＣで少なくとも２つの明瞭なピークを有するエチレン／Ｃ４−Ｃ１０α−オレフィンコポリマーである。多峰性には、２つのピークを有するコポリマー（二峰性）、ならびに３つ以上のピークを有するコポリマーが含まれる。ＨＤＰＥの非限定的な例には、ＤＯＷ（商標）高密度ポリエチレン（ＨＤＰＥ）樹脂（Ｔｈｅ  Ｄｏｗ  Ｃｈｅｍｉｃａｌ  Ｃｏｍｐａｎｙから入手可能）、ＥＬＩＴＥ（商標）強化ポリエチレン樹脂（Ｔｈｅ  Ｄｏｗ  Ｃｈｅｍｉｃａｌ  Ｃｏｍｐａｎｙから入手可能）、ＣＯＮＴＩＮＵＵＭ（商標）二峰性ポリエチレン樹脂（Ｄｏｗ  Ｃｈｅｍｉｃａｌ  Ｃｏｍｐａｎｙから入手可能）、ＬＵＰＯＬＥＮ（商標）（Ｌｙｏｎｄｅｌｌ−Ｂａｓｅｌｌから入手可能）、ならびにＢｏｒｅａｌｉｓ、Ｉｎｅｏｓ、およびＥｘｘｏｎＭｏｂｉｌからのＨＤＰＥ製品が含まれる。
【００１８】
「インターポリマー」は、少なくとも２つの異なるモノマーの重合によって調製されたポリマーである。この総称には、２つの異なるモノマーから調製されたポリマー、および３つ以上の異なるモノマーから調製されたポリマー、例えばターポリマー、テトラポリマーなどを指すために通常用いられるコポリマーが含まれる。
【００１９】
「直鎖状低密度ポリエチレン（または「ＬＬＤＰＥ」）」は、エチレンから誘導される単位および少なくとも１つのＣ３〜Ｃ１０α−オレフィン、またはＣ４〜Ｃ８α−オレフィンコモノマーから誘導される単位を含む不均一な短鎖分岐分布を含有する、直鎖状エチレン／α−オレフィンコポリマーである。ＬＬＤＰＥは、従来のＬＤＰＥとは対照的に、たとえあったとしても少しの長鎖分岐を特徴とする。ＬＬＤＰＥは、０．９１０ｇ／ｃｃ〜０．９４０ｇ／ｃｃ未満の密度を有する。ＬＬＤＰＥの非限定的な例には、ＴＵＦＬＩＮ（商標）直鎖状低密度ポリエチレン樹脂（Ｔｈｅ  Ｄｏｗ  Ｃｈｅｍｉｃａｌ  Ｃｏｍｐａｎｙから入手可能）、ＤＯＷＬＥＸ（商標）ポリエチレン樹脂（Ｄｏｗ  Ｃｈｅｍｉｃａｌ  Ｃｏｍｐａｎｙから入手可能）、およびＭＡＲＬＥＸ（商標）ポリエチレン（Ｃｈｅｖｒｏｎ  Ｐｈｉｌｌｉｐｓから入手可能）が含まれる。
【００２０】
「低密度ポリエチレン」（または「ＬＤＰＥ」）は、エチレンホモポリマー、または０．９１５ｇ／ｃｃ〜０．９４０ｇ／ｃｃの密度を有し、かつ広いＭＷＤを有する長鎖分岐を含む、少なくとも１つのＣ３〜Ｃ１０α−オレフィンまたはＣ４〜Ｃ８α−オレフィンを含む、エチレン／α−オレフィンコポリマーからなる。ＬＤＰＥは、典型的には、高圧フリーラジカル重合（フリーラジカル開始剤を有する管状反応器またはオートクレーブ）によって製造される。ＬＤＰＥの非限定的な例には、ＭａｒＦｌｅｘ（商標）（Ｃｈｅｖｒｏｎ  Ｐｈｉｌｌｉｐｓ）、ＬＵＰＯＬＥＮ（商標）（ＬｙｏｎｄｅｌｌＢａｓｅｌｌ）、ならびにＢｏｒｅａｌｉｓ、Ｉｎｅｏｓ、ＥｘｘｏｎＭｏｂｉｌなどからのＬＤＰＥ製品が含まれる。
【００２１】
「多成分エチレン系コポリマー」（または「ＥＰＥ」）は、エチレンから誘導される単位、および米国特許第６，１１１，０２３号、同第５，６７７，３８３号、および同第６，９８４，６９５号などに記載の、少なくとも１つのＣ３〜Ｃ１０α−オレフィン、またはＣ４〜Ｃ８α−オレフィンコモノマーから誘導される単位を含む。ＥＰＥ樹脂は、０．９０５ｇ／ｃｃ〜０．９６２ｇ／ｃｃの密度を有する。ＥＰＥ樹脂の非限定的な例には、ＥＬＩＴＥ（商標）強化ポリエチレン（Ｔｈｅ  Ｄｏｗ  Ｃｈｅｍｉｃａｌ  Ｃｏｍｐａｎｙから入手可能）、ＥＬＩＴＥ  ＡＴ（商標）先端技術樹脂（Ｔｈｅ  Ｄｏｗ  Ｃｈｅｍｉｃａｌ  Ｃｏｍｐａｎｙから入手可能）、ＳＵＲＰＡＳＳ（商標）ポリエチレン（ＰＥ）樹脂（Ｎｏｖａ  Ｃｈｅｍｉｃａｌｓから入手可能）、およびＳＭＡＲＴ（商標）（ＳＫ  Ｃｈｅｍｉｃａｌｓ  Ｃｏ．から入手可能）が含まれる。
【００２２】
「オレフィン系ポリマー」または「ポリオレフィン」は、（重合性モノマーの総量に基づいて）５０重量パーセント超の重合オレフィンモノマーを含有するポリマーであり、任意選択的に少なくとも１つのコモノマーを含有し得る。オレフィン系ポリマーの非限定的な例には、エチレン系ポリマーまたはプロピレン系ポリマーが含まれる。
【００２３】
「ポリマー」は、同一の種類または異なる種類であるかに関わらず、重合形態でポリマーを構成する複数のおよび／もしくは繰り返しの「単位」または「ｍｅｒ単位」を提供するモノマーを重合することによって調製される化合物である。したがって、ポリマーという総称は、１つのタイプのモノマーのみから調製されたポリマーを指すために通常用いられるホモポリマーという用語、および少なくとも２つのタイプのモノマーから調製されたポリマーを指すために通常用いられるコポリマーという用語を包含する。それはまた、例えばランダム、ブロックなどのすべての形態のコポリマーを包含する。「エチレン／α−オレフィンポリマー」および「プロピレン／α−オレフィンポリマー」という用語は、それぞれエチレンまたはプロピレンと、１つ以上の追加の重合性α−オレフィンモノマーとを重合することから調製された上述のコポリマーを示す。ポリマーは、多くの場合、１つ以上の特定のモノマー「で作製され」、特定のモノマーまたはモノマータイプに「基づいて」、特定のモノマー含有量を「含有する」などと呼ばれるが、この文脈では、「モノマー」という用語は、特定のモノマーの重合残留物を指し、非重合種を指すものではないと理解されることに留意する。一般的に、本明細書においてポリマーは、対応するモノマーの重合形態である「単位」に基づくものとして言及される。
【００２４】
「プロピレン系ポリマー」は、（重合性モノマーの総量に基づいて）５０重量パーセント超の重合プロピレンモノマーを含有するポリマーであり、任意選択的に、少なくとも１つのコモノマーを含み得る。プロピレン系ポリマーには、プロピレンホモポリマー、およびプロピレンコポリマー（プロピレンおよび１つ以上のコモノマーに由来する単位を意味する）が含まれる。「プロピレン系ポリマー」および「ポリプロピレン」という用語は、互換的に使用され得る。好適なプロピレンコポリマーの非限定的な例には、プロピレンインパクトコポリマーおよびプロピレンランダムコポリマーが含まれる。
【００２５】
「超低密度（Ｕｌｔｒａ  ｌｏｗ  ｄｅｎｓｉｔｙ）ポリエチレン」（または「ＵＬＤＰＥ」）および「超低密度（ｖｅｒｙ  ｌｏｗ  ｄｅｎｓｉｔｙ）ポリエチレン」（または「ＶＬＤＰＥ」）の各々は、エチレンに由来する単位と少なくとも１つのＣ３〜Ｃ１０α−オレフィンコモノマーに由来する単位とを含む不均一な短鎖分岐分布を含む線状エチレン／α−オレフィンコポリマーである。ＵＬＤＰＥおよびＶＬＤＰＥはそれぞれ、０．８８５ｇ／ｃｃ〜０．９１５ｇ／ｃｃの密度を有する。ＵＬＤＰＥおよびＶＬＤＰＥの非限定的な例には、ＡＴＴＡＮＥ（商標）超低密度（ｕｌｔｒａ  ｌｏｗ  ｄｅｎｓｉｔｙ）ポリエチレン樹脂（Ｔｈｅ  Ｄｏｗ  Ｃｈｅｍｉｃａｌ  Ｃｏｍｐａｎｙから入手可能）およびＦＬＥＸＯＭＥＲ（商標）超低密度（ｖｅｒｙ  ｌｏｗ  ｄｅｎｓｉｔｙ）ポリエチレン樹脂（Ｔｈｅ  Ｄｏｗ  Ｃｈｅｍｉｃａｌ  Ｃｏｍｐａｎｙから入手可能）が含まれる。
【００２６】
試験方法
Ｄ１０、Ｄ５０、およびＤ９０の粒子サイズは、Ｃｏｕｌｔｅｒ  Ｃｏｒｐｏｒａｔｉｏｎから入手可能なＣｏｕｌｔｅｒ  ＬＳ２３０レーザー光散乱粒径測定器を使用して測定する。Ｄ１０粒子サイズは、粉末の質量の１０％がこの値未満の直径を有する粒子からなる粒径である。Ｄ５０粒子サイズは、粉末の質量の５０％がこの値未満の直径を有する粒子からなり、粉末の質量の５０％が、その値より大きい直径を有する粒子からなる粒径である。Ｄ９０粒子サイズは、粉末の質量の９０％がこの値未満の直径を有する粒子からなる粒径である。平均体積平均粒子サイズは、Ｃｏｕｌｔｅｒ  Ｃｏｒｐｏｒａｔｉｏｎから入手可能なＣｏｕｌｔｅｒ  ＬＳ２３０レーザー光散乱粒径測定器を使用して測定する。粒子サイズ分布を、等式Ａに従って計算する。
【数１】
2021535964.tif 000002
【００２７】
ダーツ衝撃強度は、ＡＳＴＭ  Ｄ１７０９に従って測定され、結果はグラム（ｇ）で報告される。
【００２８】
デニールは、繊維の線形質量密度の測定単位であり、繊維のｇ／９０００ｍの単位である。
【００２９】
密度は、ＡＳＴＭ  Ｄ７９２、方法Ｂに従って測定する。結果は、グラム／立方センチメートル（ｇ／ｃｃ）で記録する。
【００３０】
示差走査熱量測定（ＤＳＣ）。示差走査熱量測定（ＤＳＣ）を使用して、広範囲の温度にわたるポリマーの溶融、結晶化、およびガラス転移挙動を測定することができる。例えば、ＲＣＳ（冷蔵冷却システム）およびオートサンプラーを備えるＴＡ  Ｉｎｓｔｒｕｍｅｎｔｓ  Ｑ１０００  ＤＳＣを使用して、この分析を実施する。試験中、５０ｍｌ／分の窒素パージガス流量を使用する。各試料を、約１７５℃で融解プレスして薄膜にし、次いで融解した試料を室温（約２５℃）に空冷する。冷却されたポリマーから３〜１０ｍｇ、直径６ｍｍの試験片を抜き取り、重量を測定し、軽い（約５０ｍｇ）アルミニウムパンに入れ、圧着して閉じる。次いで、その熱的特性を決定するために分析を行う。
【００３１】
試料の熱挙動は、試料温度を昇降して熱流量対温度プロファイルを作成することにより決定する。まず、試料を１８０℃に急速に加熱し、３分間等温に保持して熱履歴を除去する。次に、試料を１０℃／分の冷却速度で−４０℃に冷却し、３分間、−４０℃の等温に保持する。次いで、試料を１０℃／分の加熱速度で１８０℃に加熱する（これが「第２の加熱」上昇である）。冷却曲線および第２の加熱曲線を記録する。結晶化の開始から−２０℃までのベースラインエンドポイントを設定することによって、冷却曲線を分析する。−２０℃から融解終了までのベースラインエンドポイントを設定することによって、加熱曲線を分析する。決定した値は、外挿された融解の開始Ｔｍであり、および外挿された結晶化の開始Ｔｃである。（１グラムあたりのジュール単位の）融解熱（Ｈｆ）、および以下の等式を使用して計算されたポリエチレン試料の結晶化度％：結晶化度％＝（（Ｈｆ）／２９２Ｊ／ｇ）ｘ１００。ガラス転移温度Ｔｇは、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，ｉｎ  Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２，２７８−２７９（Ｅｄｉｔｈ  Ａ．Ｔｕｒｉ  ｅｄ．，２ｄ  ｅｄ．１９９７）に記載のように、試料の半分で液体熱容量が増加したＤＳＣ加熱曲線から決定する。ガラス転移領域の下および上からベースラインを引き、Ｔｇ領域を介して外挿する。試料の熱容量がこれらのベースラインの中間となる温度が、Ｔｇである。
【００３２】
エルメンドルフ引裂（または引裂）は、ＡＳＴＭ  Ｄ１９２２−１５、機械方向（ＭＤ）に従って測定され、結果はグラム力（ｇｆ）で報告される。
【００３３】
ＡＳＴＭ  Ｄ１２３８（２３０℃／２．１６ｋｇ）に従ってｇ／１０分でのメルトフローレート（ＭＦＲ）を測定する。
【００３４】
ｇ／１０分でのメルトインデックス（ＭＩ）（Ｉ２）は、ＡＳＴＭ  Ｄ１２３８（１９０℃／２．１６ｋｇ）に従って測定される。
【００３５】
臭気抑制／臭気抑制値。
【００３６】
臭気抑制は、揮発性の硫黄含有化合物の量を中和するか、または別の方法で低減する組成物の能力である。本開示において、メチルメルカプタンの臭気抑制は、ＡＳＴＭ  Ｄ５５０４−１２に準拠して、Ａｇｉｌｅｎｔ  Ｓｕｌｆｕｒ化学発光検出器（ＧＣ−ＳＣＤ）を備えたガスクロマトグラフィーで測定される。ＤＯＷＬＥＸ（商標）２０８５Ｇ、エチレン／オクテンＬＬＤＰＥから形成されたフィルムを、Ｔｅｄｌａｒ（登録商標）バッグ（ポリフッ化ビニル）中に配置することにより、対照試料を調製する。続いて、対照用のＴｅｄｌａｒ（登録商標）バッグに、９００ｍＬのヘリウムガスおよび既知量のメチルメルカプタンを充填し、Ｔｅｄｌａｒ（登録商標）バッグを閉じる。試験試料は、それぞれの試験組成物から形成されたフィルム、各試験フィルムをそれぞれのＴｅｄｌａｒ（登録商標）バッグに入れることにより調製される。続いて、各Ｔｅｄｌａｒ（登録商標）バッグに、９００ｍＬのヘリウムガスおよび既知量のメチルメルカプタンを充填し、Ｔｅｄｌａｒ（登録商標）バッグを閉じる。臭気抑制能力を評価するために、所定の時間間隔で各バッグから試料をＧＣ−ＳＣＤ上に注入する。
【００３７】
参照試料および試験試料を２日後に分析した。参照試料は、各試験試料のメチルメルカプタン濃度を計算するための較正基準として使用した。
【００３８】
Ａ．試料の調製
【００３９】
５ｐｐｍｖのメチルメルカプタンを含む対照試料および各試験試料を、ＳＫＣ  １Ｌ試料バッグ（ＳＫＣＴｅｄｌａｒ（登録商標）試料バッグ、１リットル、Ｃａｔ  Ｎｏ．２３２−０１）中で調製した。フィルムのない参照試料は、較正基準としてＴｅｄｌａｒ（登録商標）バッグ中で調製した。
１．１．０ｇのフィルムを細片（約１ｃｍ×３０ｃｍ）に切断する。
２．試料バッグからバルブを外し、先端が綿のアプリケーターのハンドルでバルブ開口部を介してフィルム細片をバッグに挿入し、バルブを試料バッグに戻し、バルブを締めてバッグを密閉する前に、バッグから空気を絞り出す。
３．バッグに０．９０Ｌのヘリウムガス（ＡｉｒＧａｓ、Ｕｌｔｒａ  Ｇｒａｄｅ  Ｈｅｌｉｕｍ）を充填する。
４．気密ガラスシリンジを使用して、５０ｍＬの１００ｐｐｍｖメチルメルカプタンをバッグに注入する。
【００４０】
臭気抑制値試験は、エチルメルカプタン、プロピルメルカプタン、およびブチルメルカプタンを含む他の付臭物質に対しても実行できる。
【００４１】
Ｂ．ＧＣ−ＳＣＤの条件
１ガスクロマトグラフ：スプリット／スプリットレス注入ポートを備えたＡｇｉｌｅｎｔ  Ｍｏｄｅｌ  ７８９０、Ａｇｉｌｅｎｔ  Ｔｅｃｈｎｏｌｏｇｉｅｓ、２８５０  Ｃｅｎｔｅｒｖｉｌｌｅ  Ｒｏａｄ、Ｗｉｌｍｉｎｇｔｏｎ、ＤＥ  １９８０８から入手可能。
２．検出器：Ａｇｉｌｅｎｔ化学発光硫黄（ＳＣＤ）、Ｍｏｄｅｌ  Ｇ６６４４Ａ。
３．クロマトグラフィーデータシステム：Ａｇｉｌｅｎｔ  ＯｐｅｎＬＡＢソフトウェア。
４．カラム：Ａｇｉｌｅｎｔ  Ｊ＆Ｗ  ＤＢ−１  ３０ｍ×０．３２ｍｍ  ＩＤ、５μｍフィルム厚。
５．キャリアガス：水素、定流量モード、２．０ｍＬ／分。
６．注入口：スプリット、温度：２５０℃、スプリット比：１００：１。
７．注入量：Ｖａｌｃｏ  Ｓｉｘ  Ｐｏｒｔ  Ｖａｌｖｅによる５００μＬ、ループサイズ：５００μＬ
８．オーブン温度：１分間３０℃保持、１５℃／分〜１４０℃、１分間保持。
９．ＳＣＤ検出器の条件：
温度：２５０℃
水素流量：３８．３ｍＬ／分
酸化剤流量：５９．９ｓｃｃｍ
圧力：４００トール
臭気抑制値（ＯＳＶ）は、次の式で計算されるメチルメルカプタンの除去％である。
【数２】
2021535964.tif 000003
ピーク面積はＧＣ−ＳＣＤの応答である。
【００４２】
ＯＳＶ計算の非限定的な例を示す。２日間における、参照試料のメチルメルカプタンのＧＣ−ＳＣＤピーク面積は２８２４０２９８である一方で、試験試料ＩＥ  １のメチルメルカプタンのＧＣ−ＳＣＤピーク面積は５６６７３２７である（単位はＡｇｉｌｅｎｔ  ＯｐｅｎＬＡＢソフトウェアのｐＡ＊ｓである）。試験試料ＩＥ１の臭気抑制値は、（（（２８２４０２９８−５６６７３２７）／２８２４０２９８）＊１００＝８０である。ＯＳＶの式に示すように、メチルメルカプタンの濃度およびメチルメルカプタンのＧＣ−ＳＣＤピーク面積の両方を使用してＯＳＶを計算できる。
【００４３】
多孔度および表面積。ブルナウアー−エメット−テラー（Ｂｒｕｎａｕｅｒ−Ｅｍｍｅｔｔ−Ｔｅｌｌｅｒ）（ＢＥＴ）多孔度および表面積分析は、Ｍｉｃｒｏｍｅｒｉｔｉｃｓ  Ａｃｃｅｌｅｒａｔｅｄ  Ｓｕｒｆａｃｅ  Ａｒｅａ＆Ｐｏｒｏｓｉｍｅｔｒｙ装置（ＡＳＡＰ  ２４２０）を用いて実施される。試料は、分析前に真空下で、１０５℃でガス抜きされる。
【００４４】
ＡＳＡＰ  ２４２０機器は、注入試料の静的（容量）測定法を採用しており、液体窒素温度で固体に物理的に吸着（物理吸着）することができる気体の量を測定する。多点ＢＥＴ測定のために、窒素吸収量を、予め選択された相対圧力点で、一定温度で測定する。相対圧力は、７７ケルビン（Ｋ）の分析温度での窒素の蒸気圧に対して加えられた窒素の圧力の比である。多孔度の結果は、１グラムあたりの立方メートル、またはｍ３／ｇで報告される。表面積の結果は、１グラムあたりの平方メートル、またはｍ２／ｇで報告される。
【００４５】
「Ｒａｍｐ−ｔｏ−ｂｒｅａｋ」という用語は、繊維が完全に破壊されて不連続になる、１分当たりのメートル数（またはｍｐｍ）の延伸速度を指す。Ｒａｍｐ−ｔｏ−ｂｒｅａｋは、フィラメントバンドルの巻き取り速度を徐々に上げることによって達成される、ヒルズライン上で繊維をドローダウンするための最大ライン速度を決定する方法である。これは、少なくとも１つの繊維の破損が発生する箇所までランピング（ｒａｍｐｉｎｇ）法で行われる。単一の繊維の破壊なしで最低３０秒間材料を走行させることができる最高速度は、最大のドローダウン速度またはｒａｍｐ−ｔｏ−ｂｒｅａｋ速度である。ランピング手順は、１５００ｍｐｍの巻取り速度−または、必要に応じて、それ以下の速度で開始される。材料はこのライン速度で３０秒間走行され、繊維の破壊が観察されない場合、ゴデットロール速度は３０秒間で２５０ｍｐｍ増加する。材料は、破壊を確認しながら各中間点で３０秒間走行される。これは、破壊に達するまで行われる。破壊が発生する速度が記録される。このプロセスは最低３回繰り返され、平均は、Ｒａｍｐ−ｔｏ−Ｂｒｅａｋ手法を介して最大ドローダウン速度として記録される。同じポリマーでの繰り返し測定の標準偏差は約１００ｍｐｍである。
【００４６】
「テナシティ」という用語は、ＡＳＴＭ  Ｄ３２１７−０７に準拠して測定された、繊維を破壊するのに必要な負荷と繊維のデニールの比率を指す。
【００４７】
「引張強度」という用語は、ＡＳＴＭ  Ｄ７６Ｍ−１１（２０１６）に従って測定された、繊維が破壊する前に耐えることができる引張応力の最大量を指す。
【００４８】
亜鉛／銅の全量組成物中に存在する亜鉛および／または銅の全量は、ＡＳＴＭ  Ｄ６２４７に準拠して、Ｘ線蛍光分光法（ＸＲＳ）を用いて測定される。結果は１００万分率、またはｐｐｍで報告される。
【発明を実施するための形態】
【００４９】
本開示は、繊維を提供する。一実施形態では、繊維が提供され、これは臭気制御組成物を含む。臭気制御組成物は、（Ａ）８５重量％〜９９．５重量％のオレフィン系ポリマー、および（Ｂ）１５重量％〜０．５重量％の、（ｉ）アイオノマー、（ｉｉ）酸化亜鉛の粒子、（ｉｉｉ）酸化銅の粒子のブレンドを含む臭気抑制剤を含む。
【００５０】
繊維
【００５１】
「繊維」および類似の用語は、概して円形の断面および１０を超える長さと直径の比を有する単一の連続した細長い材料のストランドを指す。
【００５２】
臭気制御組成物
【００５３】
本繊維は、臭気制御組成物を含む。一実施形態では、臭気制御組成物は、８５重量％、または９０重量％〜９５重量％、または９７重量％、９９重量％、またはまたは９９．５重量％の、オレフィン系ポリマーである成分（Ａ）を含む。臭気制御組成物は、逆数の量の成分（Ｂ）、または１５重量％、または１０重量％〜５重量％、または３重量％、１重量％または０．５重量％の臭気抑制剤を含む。
【００５４】
臭気制御組成物は、ＡＳＴＭ  Ｄ５５０４−１２に準拠して測定した、４５％、または４６％、または５０％、または６０％、または７０％〜７５％、または８０％、または８５％、または９０％の臭気抑制値を有する。
【００５５】
Ａ．オレフィン系ポリマー
【００５６】
本組成物は、オレフィン系ポリマーを含む。オレフィン系ポリマーは、プロピレン系ポリマーまたはエチレン系ポリマーであり得る。プロピレン系ポリマーの非限定的な例には、プロピレンコポリマー、プロピレンホモポリマー、およびそれらの組み合わせが含まれる。一実施形態では、プロピレン系ポリマーは、プロピレン／α−オレフィンコポリマーである。好適なα−オレフィンの非限定的な例には、Ｃ２およびＣ４〜Ｃ２０α−オレフィン、またはＣ４〜Ｃ１０α−オレフィン、またはＣ４〜Ｃ８α−オレフィンが含まれる。代表的なα−オレフィンとしては、エチレン、１−ブテン、１−ペンテン、１−ヘキセン、１−ヘプテン、および１−オクテンが挙げられる。
【００５７】
一実施形態では、プロピレン／α−オレフィンコポリマーは、プロピレン／エチレンコポリマーの重量に基づいて、プロピレン由来の単位を５０重量％超、または５１重量％、または５５重量％、または６０重量％〜７０重量％、または８０重量％、または９０重量％、または９５重量％、またはプロピレン由来の単位を９９重量％含有するプロピレン／エチレンコポリマーである。プロピレン／エチレンコポリマーは、プロピレン／エチレンコポリマーの重量に基づいて、エチレン由来の単位の逆数の量か、または５０重量％未満、もしくは４９重量％、もしくは４５重量％、もしくは４０重量％〜３０重量％、もしくは２０重量％、もしくは１０重量％、もしくは５重量％、もしくは１重量％のエチレン由来の単位を含む。
【００５８】
一実施形態では、オレフィン系ポリマーは、エチレン系ポリマーである。エチレン系ポリマーは、エチレンホモポリマーまたはエチレン／α−オレフィンコポリマーであり得る。
【００５９】
一実施形態では、エチレン系ポリマーは、エチレン／α−オレフィンコポリマーである。好適なα−オレフィンの非限定的な例には、Ｃ３〜Ｃ２０α−オレフィン、またはＣ４〜Ｃ１０α−オレフィン、またはＣ４〜Ｃ８α−オレフィンが含まれる。代表的なα−オレフィンには、プロピレン、１−ブテン、１−ペンテン、１−ヘキセン、１−ヘプテン、および１−オクテンが含まれる。
【００６０】
一実施形態では、エチレン／α−オレフィンコポリマーは、エチレン／Ｃ４〜Ｃ８α−オレフィンコポリマーであるＬＬＤＰＥである。ＬＬＤＰＥは、以下の特性のうちの１つ、いくつか、または全てを有する。
【００６１】
（ｉ）０．９１０ｇ／ｃｃ〜０．９３０ｇ／ｃｃ、または０．９１５ｇ／ｃｃ〜０．９２６ｇ／ｃｃの密度、および／または
【００６２】
（ｉｉ）０．５ｇ／１０分、または１．０ｇ／１０分、または２．０ｇ／１０分〜３．０ｇ／１０分、または４．０ｇ／１０分、または５．０ｇ／１０分のメルトインデックス。
Ｂ．臭気抑制剤
【００６３】
本組成物は、臭気抑制剤を含む。臭気抑制剤は、（Ｂｉ）アイオノマー、（Ｂｉｉ）酸化亜鉛の粒子、および（Ｂｉｉｉ）酸化銅の粒子からなる。
【００６４】
（Ｂｉ）アイオノマー
【００６５】
本組成物は、アイオノマーを含む。本明細書で使用される「アイオノマー」は、イオン含有ポリマーである。「イオン」は、正または負のいずれかの電荷を有する原子である。アイオノマーは、過半数の重量パーセント（通常は８５％〜９０％）の非イオン性（非極性）の繰り返しモノマー単位、および少数の重量パーセント（通常は１０％〜１５％）のイオン性または極性（すなわち、正に帯電または負に帯電された）である繰り返しコモノマー単位を有する。イオン基の正電荷は、イオン基の負電荷を引き付け、イオン結合を作る。アイオノマー樹脂は、「可逆的架橋」挙動として知られている、すなわち、アイオノマーが加熱されると、ポリマー鎖の移動度が増加し、正電荷と負電荷が互いに引き離されるため、イオン結合が損なわれないままではいられない、という挙動を示す。
【００６６】
アイオノマーが誘導されるモノマーおよびコモノマーの非限定的な例には、少なくとも１つのアルファ−オレフィンと、少なくとも１つのエチレン性不飽和カルボン酸および／または無水物とのコポリマーが含まれる。好適なアルファ−オレフィンの非限定的な例には、エチレン、プロピレン、１−ブテン、１−ペンテン、１−ヘキセン、１−ヘプテン、１−オクテン、および３−メチルブテンが含まれる。好適なカルボン酸および無水物の非限定的な例には、アクリル酸、メタクリル酸、エタクリル酸、マレイン酸、フマル酸、および無水マレイン酸が含まれる。
【００６７】
一実施形態では、アイオノマーは、エチレンとメタクリル酸とのコポリマーである。
【００６８】
一実施形態では、アイオノマーは、エチレンとアクリル酸とのコポリマーである。
【００６９】
一実施形態では、アイオノマーは金属アイオノマーである。本明細書で使用される「金属アイオノマー」は、アルファ−オレフィンと、エチレン性不飽和カルボン酸および／または無水物とのコポリマーの金属塩をベースとするコポリマーを指す。金属アイオノマーは、金属イオンによって完全にまたは部分的に中和され得る。アイオノマーを中和するのに好適な金属の非限定的な例には、アルカリ金属、すなわち、ナトリウム、リチウム、およびカリウムなどのカチオン、アルカリ土類金属、すなわちカルシウム、マグネシウムなどのカチオン、亜鉛などの遷移金属が含まれる。金属アイオノマーの非限定的な例は、Ｄｏｗ−ＤｕＰｏｎｔから入手可能なエチレンおよびメタクリル酸コポリマーのナトリウム塩であるＳｕｒｌｙｎ（登録商標）８６６０である。
【００７０】
一実施形態では、金属アイオノマーは亜鉛アイオノマーである。本明細書で使用される「亜鉛アイオノマー」（または「ＺｎＩ／Ｏ」）という用語は、エチレンと、カルボン酸／または無水物を有するビニルコモノマーとのコポリマーの亜鉛塩をベースとするコポリマーを指す。酸基を有するビニルコモノマーを有する好適なコモノマーの非限定的な例には、メチル／メタクリル酸、ビニルアクリル酸、メタクリレート、ｎ−ブチルアクリル酸、およびアクリル酸が含まれる。
【００７１】
好適な亜鉛アイオノマーの非限定的な例にはエチレン／アクリル酸コモノマーの亜鉛塩、エチレン／メチル−メタクリル酸コポリマーの亜鉛塩、エチレン／ビニルアクリル酸コポリマーの亜鉛塩、エチレン／メタクリレートコポリマーの亜鉛塩、エチレン／ｎ−ブチルアクリル酸コポリマーの亜鉛塩、およびそれらの任意の組み合わせが含まれる。
【００７２】
一実施形態では、亜鉛アイオノマーは、エチレン／アクリル酸コポリマーの亜鉛塩である。好適な亜鉛アイオノマーの非限定的な例には、Ｄｏｗ−ＤｕＰｏｎｔから入手可能な、エチレンおよびメタクリル酸コポリマーの亜鉛塩であるＳｕｒｌｙｎ（登録商標）９１５０が含まれる。
【００７３】
Ｂ（ｉｉ）酸化亜鉛の粒子
【００７４】
臭気抑制剤は、酸化亜鉛（または「ＺｎＯ」）の粒子を含む。ＺｎＯ粒子は、１００ｎｍ〜３０００ｎｍのＤ５０粒子サイズ、１ｍ２／ｇ〜１０ｍ２／ｇ未満の表面積、および０．０２０ｍ３／ｇ未満の多孔度を有する。
【００７５】
一実施形態では、ＺｎＯ粒子は、以下の特性（ｉ）〜（ｉｉｉ）のうちの１つ、いくつか、または全てを有する。
【００７６】
（ｉ）１００ｎｍ、または２００ｎｍ、または３００ｎｍ、または４００ｎｍ〜５００ｎｍ、または６００ｎｍ、または７００ｎｍ、または８００ｎｍ、または９００ｎｍ、または１０００ｎｍ、または２０００ｎｍ、または３０００ｎｍの粒子サイズＤ５０、および／または
【００７７】
（ｉｉ）１ｍ２／ｇ、または２ｍ２／ｇ、または３ｍ２／ｇ、または４ｍ２／ｇ〜５ｍ２／ｇ、または６ｍ２／ｇ、または７ｍ２／ｇ、または８ｍ２／ｇ、または９ｍ２／ｇの表面積、および／または
【００７８】
（ｉｉｉ）０．００５ｍ３／ｇ、または０．００６ｍ３／ｇ、または０．００８ｍ３／ｇ、または０．０１０ｍ３／ｇ〜０．０１２ｍ３／ｇ、または０．０１３ｍ３／ｇ、または０．０１５ｍ３、または０．０２０ｍ３／ｇ未満の多孔度。
【００７９】
好適なＺｎＯ粒子の非限定的な例には、８００ＨＳＡ（酸化亜鉛、ＬＬＣ）、ＺｎＯ微粉末（ＵＳ  Ｒｅｓｅａｒｃｈ  Ｎａｎｏｍａｔｅｒｉａｌｓ）、およびＺｏｃｏ１０２（Ｚｏｃｈｅｍ、Ｉｎｃ．）が含まれる。
【００８０】
（Ｂｉｉｉ）酸化銅の粒子
【００８１】
臭気抑制剤はまた、酸化銅の粒子を含む。酸化銅は、「Ｃｕ２Ｏ」（酸化銅Ｉ）もしくは「ＣｕＯ」（酸化銅ＩＩ）のいずれか、または両方の混合物であることができる。一実施形態では、酸化銅の粒子は、１００ｎｍ〜３０００ｎｍのＤ５０粒子サイズ、１ｍ２／ｇ〜１０ｍ２／ｇ未満の表面積を有する。特定の理論に縛られることなく、酸化銅の粒子は、特に硫化水素とメルカプタンの硫黄捕捉剤として貢献すると考えられている。
【００８２】
一実施形態では、酸化銅の粒子は、１００ｎｍ、または２００ｎｍ、または３００ｎｍ、または４００ｎｍ〜５００ｎｍ、または６００ｎｍ、または７００ｎｍ、または８００ｎｍ、または９００ｎｍ、または１０００ｎｍ、または２０００ｎｍ、または３０００ｎｍの粒子サイズＤ５０を有する。好適な酸化銅の粒子の非限定的な例には、Ｒｅａｄｅ  Ａｄｖａｎｃｅｄ  Ｍａｔｅｒｉａｌｓから入手可能なＣｕ２Ｏ  ３２５メッシュ粉末およびＣｕＯ  ３２５メッシュ粉末が含まれる。
Ｃ．組成物
【００８３】
本組成物は、組成物の全重量に基づいて、（Ａ）８５重量％〜９９．５重量％のオレフィン系ポリマーと、（Ｂ）１５重量％〜０．５重量％の臭気抑制剤とを含む（以下、組成物１）。臭気抑制剤は、オレフィン系ポリマーマトリックス中に混合または別の方法でブレンドされ、（Ｂｉ）アイオノマー、（Ｂｉｉ）酸化亜鉛の粒子、および（Ｂｉｉｉ）酸化銅の粒子のブレンドである。組成物は、４５％超の臭気抑制値を有する。一実施形態では、組成物は、４６％、または４９％、または５０％、または６０％、または７０％〜７５％、または８０％、または８５％、または９０％の臭気抑制値を有する。
【００８４】
ＺｎＩ／Ｏ（Ｂｉ）は、成分（Ｂ）の全重量に基づいて、１〜９０重量％の量で成分（Ｂ）中に存在する。臭気抑制剤（Ｂ）の全重量に基づいて、ＺｎＯのＺｎＩ／Ｏに対する比（以下、「ＺｎＯ対ＺｎＩ／Ｏ比」）は３：１〜１：７である。ＺｎＯ対ＺｎＩ／Ｏ比は、３：１、または２：１、または１：１〜１：２、または１：３、または１：４、または１：５、または１：６、または１：７であり得る。酸化銅の粒子（Ｂｉｉｉ）は、成分（Ｂ）の全重量に基づいて、０．０１重量％〜３０重量％の量で成分（Ｂ）中に存在する。酸化銅の粒子は、酸化銅（Ｉ）（Ｃｕ２Ｏ）、酸化銅（ＩＩ）（ＣｕＯ）、または両方の混合物であることができる。一実施形態では、アイオノマー（Ｂｉ）と、酸化亜鉛（Ｂｉｉ）と、酸化銅（Ｂｉｉｉ）との間の重量パーセント比は、臭気抑制剤（Ｂ）の全重量に基づいて、１５０：１００：１〜２．９：２．５：１である（以下、組成物１）。
【００８５】
一実施形態では、アイオノマー（Ｂｉ）と、酸化亜鉛（Ｂｉｉ）と、酸化銅（Ｂｉｉｉ）との間の重量パーセント比は、臭気抑制剤（Ｂ）の全重量に基づいて、１００：７５：１〜３：２．５：１である。
【００８６】
一実施形態では、本組成物は、８５重量％、または９０重量％〜９５重量％、または９７重量％、９９重量％、または９９．４重量％、または９９．５重量％のエチレン系ポリマーである成分（Ａ）を含む。本組成物は、逆数の量の臭気抑制剤、成分（Ｂ）、または１５重量％、もしくは１０重量％〜５重量％、もしくは３重量％、１重量％、もしくは０．６重量％、もしくは０．５重量％の臭気抑制剤を含み、ＺｎＩ／ＯとＺｎＯとＣｕ２Ｏとの比は１２．５：１２．５：１〜２．５：２．５：１である。臭気抑制剤（Ｂ）は、本明細書において以前に開示されたような臭気抑制剤であり得る（以下、組成物２）。
【００８７】
組成物（すなわち、組成物１および／または組成物２）は、４６％、または５０％、または６０％、または７０％〜７５％、または８０％、または８５％、または９０％の臭気抑制値を有する。
【００８８】
ＺｎＯとアイオノマーの組み合わせは、メチルメルカプタンのＯＳＶを改善する一方で、酸化銅、特にＣｕ２Ｏを追加することで、ＯＳＶ全体がさらに改善されることが確認されている。実際、出願人は驚くべきことに、（例えば、臭気抑制組成物（Ｂ）の全重量に基づいて）ＺｎＯ／アイオノマー臭気抑制剤組成物に０．０１重量％〜０．１重量％のＣｕ２Ｏを添加することにより、酸化銅の粒子を含まないＺｎＯ／アイオノマー臭気抑制組成物と比較して、ＯＳＶ性能を２倍以上にできることを発見した。
Ｄ．ブレンド
【００８９】
酸化亜鉛の粒子および酸化銅の粒子が、（ｉ）オレフィン系ポリマー（Ａ）内に分散されるよう、および／または（ｉ）アイオノマー（Ｂｉ）内に分散されるように、成分（Ａ）および（Ｂ）を一緒に混合、または別の方法でブレンドして本組成物を形成する。
【００９０】
一実施形態では、本組成物は、成分（Ｂ）が酸化亜鉛の粒子（Ｂｉｉ）および酸化銅の粒子（Ｂｉｉｉ）をアイオノマー（Ｂｉ）中に分散させることによって形成される臭気制御マスターバッチとして製造される。分散は、粒子（酸化亜鉛および酸化銅）をアイオノマー全体に均一に分散させるために、成分（Ｂｉ）、（Ｂｉｉ）、および（Ｂｉｉｉ）の物理的混合および／または溶融混合によって達成され得る。得られた成分（Ｂ）を、続いて、オレフィン系ポリマー、成分（Ａ）と混合するか、または別の方法でブレンドする。成分（Ｂ）と成分（Ａ）の混合は、物理的混合および／または溶融混合によって達成することができる（以下、臭気制御マスターバッチ１）。
【００９１】
一実施形態では、本組成物は、酸化亜鉛の粒子（Ｂｉｉ）をアイオノマー（Ｂｉ）中に分散させることにより、臭気制御マスターバッチとして製造される。分散は、アイオノマー（Ｂｉ）全体に亜鉛粒子を一様に分散させるために、成分（Ｂｉ）および（Ｂｉｉ）の物理的混合および／または溶融混合によって達成され得る（「Ｂｉ−Ｂｉｉブレンド」）。続いて、Ｂｉ−Ｂｉｉブレンドおよび酸化銅の粒子を、物理的混合および／または溶融混合によってオレフィン系ポリマー成分（Ａ）に添加して、オレフィン系ポリマー（Ａ）、アイオノマー（Ｂｉ）、酸化亜鉛の粒子（Ｂｉｉ）、および酸化銅の粒子（Ｂｉｉｉ）の均質なブレンドの本組成物を形成する。（以下、臭気制御マスターバッチ２）
【００９２】
一実施形態では、本組成物は、アイオノマー（Ｂｉ）、酸化亜鉛の粒子（Ｂｉｉ）、酸化銅の粒子（Ｂｉｉｉ）およびオレフィン系ポリマー（Ａ）を混合することにより臭気制御マスターバッチとして製造される。混合は、アイオノマー（Ｂｉ）、酸化亜鉛の粒子（Ｂｉｉ）、および酸化銅の粒子（Ｂｉｉｉ）をオレフィン系ポリマー（Ａ）全体に一様に分散させるために、成分（Ａ）、（Ｂｉ）、（Ｂｉｉ）、および（Ｂｉｉｉ）の物理的混合および／または溶融混合によって達成され得る（以下、臭気制御マスターバッチ３）。
【００９３】
一実施形態では、本組成物は、アイオノマー（Ｂｉ）、酸化亜鉛の粒子（Ｂｉｉ）およびオレフィン系ポリマー（Ａ）を混合することにより、臭気制御マスターバッチとして製造される。混合は、（Ｂｉ）および（Ｂｉｉ）を（Ａ）全体に一様に分散させるために、成分（Ｂｉ）、（Ｂｉｉ）および（Ａ）の物理的混合および／または溶融混合によって達成され得る（以下、Ａ−Ｂｉ−Ｂｉｉブレンド）。酸化銅の粒子（Ｂｉｉｉ）は成分（Ａ）と混合される。混合は、酸化銅の粒子（Ｂｉｉｉ）を（Ａ）中に均一に分散させるために、物理的混合および／または溶融混合によって達成され得る（以下、Ａ−Ｂｉｉｉブレンド）。次いで、Ａ−Ｂｉ−ＢｉｉブレンドをＡ−Ｂｉｉｉブレンドと混合する。混合は、オレフィン系ポリマー（Ａ）、アイオノマー（Ｂｉ）、酸化亜鉛の粒子（Ｂｉｉ）および酸化銅の粒子（Ｂｉｉｉ）からなる均質な組成物を形成するよう、物理的混合および／または溶融混合によって達成され得る（以下、臭気制御マスターバッチ４）。
【００９４】
一実施形態では、臭気制御マスターバッチ（すなわち、臭気制御マスターバッチ１、２、３、または４のいずれか）は、２０重量％〜３０重量％のアイオノマー、２０重量％〜３０重量％の酸化亜鉛の粒子、５重量％〜１５重量％の酸化銅の粒子、および３０重量％〜６０重量％のＬＬＤＰＥを含み、成分の集合体は１００重量％の臭気制御組成物になる。
【００９５】
本繊維は、単成分繊維、ホモフィル繊維、または二成分繊維であってよい。
【００９６】
一実施形態では、繊維は単成分繊維である。「単成分繊維」（「モノファイバー」または「ホモフィル繊維」としても知られる）は、単一の材料の連続ストランドである繊維である。単成分繊維は、不定の（つまり、事前に決定されていない）長さ、または確定された長さ（つまり、「ステープルファイバー」であって、切断されているか、またはそうでなければ所定の長さのセグメントに分割されている材料の不連続なストランドである。）のいずれかを有することができる。単成分繊維は、単一のポリマー領域またはドメインを有し、他の明確なポリマー領域を有さない繊維である（二成分繊維とは異なる）。
【００９７】
一実施形態では、繊維は二成分繊維である。「二成分繊維」は、２つ以上の異なるポリマー成分を有する繊維である。二成分繊維は、複合繊維または多成分繊維としても知られている。ポリマーは、通常、互いに異なるが、２つ以上の成分は同じポリマーを構成し得る。ポリマー成分は、二成分繊維の断面全体にわたって個別のゾーンに配置される。二成分繊維の異なる成分は、通常、二成分繊維の長さに沿って連続的に延在する。二成分繊維の構成は、例えば、（一つのポリマーが別のポリマーによって囲まれている）シース−コア配置、セグメント化パイ配置、または「海中の島」配置であり得る。
【００９８】
二成分繊維は、第１の成分および第２の成分を含み、第１の成分は臭気制御組成物である。
【００９９】
第２の成分に好適な材料の非限定的な例には、オレフィン系ポリマー（すなわち、プロピレン系ポリマーおよびエチレン系ポリマー）、ポリエチレンテレフタレート、グリコール変性ポリエチレンテレフタレート、ポリブチレンテレフタレート、ポリ乳酸、ポリトリメチレンテレフタレート（例えば、ＤｕＰｏｎｔから入手可能なＳＯＲＯＮＡ（登録商標））、２，５−フランジカルボン酸ポリエチレン、ポリヒドロキシブチレート、ポリアミド、ポリ乳酸（例えば、Ｃａｒｇｉｌｌ−Ｄｏｗから入手可能なＮａｔｕｒｅＷｏｒｋｓおよびＭｉｓｔｕｉ  Ｃｈｅｍｉｃａｌから入手可能なＬＡＣＥＡ（登録商標））、二酸／ジオール脂肪族ポリエステル（例えば、Ｓｈｏｗａ  Ｈｉｇｈ  Ｐｏｌｙｍｅｒ  Ｃｏｍｐａｎｙ，  Ｌｔｄ．から入手可能なＢＩＯＮＯＬＬＥ（登録商標）１０００およびＢＩＯＮＥＬＬＥ（登録商標）３０００）、および脂肪族／芳香族コポリエステル（例えば、Ｅａｓｔｍａｎ  ＣｈｅｍｉｃａｌからのＥＡＳＴＡＲ（商標）ＢＩＯ  Ｃｏｐｏｌｙｅｓｔｅｒ、ＢＡＳＦからのＥＣＯＦＬＥＸ（商標））などのポリエステル、およびこれらの組み合わせ。
【０１００】
ポリエステルは、１．２ｇ／ｃｃ〜１．５ｇ／ｃｃ、または１．３５ｇ／ｃｃ〜１．４５ｇ／ｃｃの範囲の密度を有することができる。
【０１０１】
ポリエステルは、ＡＳＴＭ  Ｄ４６０３またはＡＳＴＭ  Ｄ２８５７に従って測定される、０．５ｄｌ／ｇ〜１．４ｄｌ／ｇの固有粘度（ＩＶ）と同等の分子量を有し得る。
【０１０２】
一実施形態では、二成分繊維は、コア（第２の成分から構成される）がシース（臭気制御組成物から構成される）内で中心にまたは非中心に配置され、シースがコアを完全に取り囲むシース−コア構成を有する。
【０１０３】
一実施形態では、二成分繊維は、セグメント化されたパイ構成を有する。繊維は、複数の第１のパイセグメントから構成される。第１のパイセグメントは、臭気制御組成物である第１の成分で構成される。繊維はまた、複数の第２のパイセグメントを含む。第２のパイセグメントは、第２の成分で構成される。各パイセグメントは、繊維の中心点から延び、繊維の外側面まで半径方向外側に向かって延びる。繊維の体積は、第１のパイセグメントおよび第２のパイセグメントの交互配置によって満たされる。交互する第１のパイセグメントおよび第２のパイセグメントは、繊維の長さに沿って、または全長に沿って延在し、一体であり、分離不可能である。
【０１０４】
一実施形態では、二成分繊維は、「海中の島」構成を有する。繊維は複数のコア（第２の成分から形成される）で構成される。複数のコアは互いに分離されており、臭気制御組成物である第１の成分からなるシース内に配置されている。複数のコアは、シースである「海」内で個別の「島」を形成する。シースの材料（臭気制御組成物、第１の成分）は、複数のコア（第２の成分）を互いに分離する。シースの材料はまた、複数のコアを取り囲むか、さもなければ包み込む。複数のコア（「島」）およびシース（「海」）は、繊維の長さに沿って、または全長に沿って延在し、一体であり、分離できない。
【０１０５】
繊維（単成分または二成分）は、溶融紡糸繊維またはメルトブロー繊維であってよい。
【０１０６】
一実施形態では、繊維（単成分または二成分）は、溶融紡糸繊維である。本明細書で使用される「溶融紡糸繊維」は、溶融紡糸プロセスによって製造された繊維である。溶融紡糸は、ポリマー溶融物が、複数の微細なダイキャピラリー（紡糸口金など）から溶融フィラメントとして押し出される一方で、同時に、同時に、溶融フィラメントの密度を低減させる伸長力を加えるプロセスである。溶融フィラメントは、溶融温度以下に冷却すると固化して繊維を形成する。「溶融紡糸」という用語は、短繊維紡糸（短紡糸および長紡糸を含む）およびバルク連続フィラメント繊維を包含する。溶融紡糸繊維は冷間延伸されてもよい。
【０１０７】
一実施形態では、繊維はメルトブロー繊維である。「メルトブロー繊維」は、溶融熱可塑性ポリマー組成物を、複数の微細な、通常は円形のダイキャピラリーを通して溶融糸またはフィラメントとして、糸またはフィラメントを減衰させて密度を低減するよう機能する集束高速ガス流（空気など）中に押し出すことにより形成された繊維である。フィラメントまたは糸は、高速ガス流によって運ばれ、収集表面上に堆積して、一般に１０ミクロン未満の平均厚を有するランダムに分散された繊維のウェブを形成する。
【０１０８】
一実施形態では、繊維は、１５デニールの下限および１００デニールの上限の密度を有する。
【０１０９】
一実施形態では、繊維は、１分当たり２６００メートル（ｍｐｍ）〜３２００ｍｐｍのｒａｍｐ−ｔｏ−ｂｒｅａｋを有する。
【０１１０】
一実施形態では、繊維は、３０ｇ／５ｃｍ、または５０ｇ／５ｃｍ〜１００ｇ／５ｃｍの引張強度を有する。
【０１１１】
一実施形態では、繊維は少なくとも２ｃｎ／Ｔｅｘのテナシティを有する。
【０１１２】
繊維は、任意選択的に、１つ以上の他の添加剤を含み得る。好適な添加剤の非限定的な例には、安定剤、酸化防止剤、充填剤、着色剤、造核剤、離型剤、分散剤、触媒失活剤、ＵＶ光吸収剤、難燃剤、着色剤、離型剤、潤滑剤、帯電防止剤、顔料、および前述の任意の組み合わせが含まれる。
【０１１３】
本繊維は、本明細書に開示される２つ以上の実施形態を含むことができる。
【０１１４】
布地
【０１１５】
本開示は、布地を提供する。一実施形態では、布地は、複数の繊維を含む。繊維は、臭気制御成分を含む。臭気制御組成物は、（Ａ）８５重量％〜９９．５重量％のオレフィン系ポリマーと、（Ｂ）１５重量％〜０．５重量％の臭気抑制剤とを含む。臭気抑制剤は、（ｉ）アイオノマーと、（ｉｉ）酸化亜鉛の粒子と、（ｉｉｉ）酸化銅の粒子と、のブレンドを含む。
【０１１６】
一実施形態では、臭気制御組成物は、ＡＳＴＭ  Ｄ５５０４−１２に準拠して測定された、４５％超のメチルメルカプタン臭気抑制値を有する。
【０１１７】
「布地」は、個々の繊維または糸から形成される織構造物または不織構造物である。
【０１１８】
「織布」は、交絡された繊維（または糸）の集合体である。織布は、縦糸繊維（または「縦糸」）と緯糸繊維（「緯糸」）の２つの異なる繊維のセットを織ることによって製造される。縦糸は、緯糸が導入される前に織機に配置された繊維のセットである。緯糸とは、製織プロセス中に導入される繊維のセットである。縦方向または長手方向の縦糸繊維は、フレームまたは織機上で張力をかけた状態で静止して保持され、横方向の緯糸繊維は、縦糸の上下を通して引き込まれ、挿入される。縦糸と緯糸が直角に交絡して布地を形成する。インターレース織布構造物の非限定的な例には、本縫いの編み地が含まれる。
【０１１９】
本明細書で使用される場合、「不織」または「不織布」または「不織布材料」は、例えば、機械的連結によるか、または繊維の少なくとも一部を融合することにより、ランダムなウェブに一緒に結合された、繊維の集合体（例えば、シース−コア、セグメント化パイ、または「海の島」）である。本開示による不織布は、異なる技術を介して製造することができる。このような方法には、スパンボンドプロセス、メルトブローイングプロセス、カードウェブプロセス、エアレイドプロセス、熱カレンダプロセス、接着剤ボンディングプロセス、熱風結合プロセス、ニードルパンチプロセス、ハイドロエンタングルプロセス、エレクトロスピニングプロセス、およびそれらの組み合わせが含まれるが、これらに限定されない。
【０１２０】
一実施形態では、本布地は、スパンボンドプロセスによって製造される。スパンボンドプロセスでは、不織布の製造は以下のステップを含む：（ａ）紡糸口金から臭気制御組成物のストランドを押し出すステップ、（ｂ）溶融したストランドの凝固を促進するために一般に冷却される空気流でストランドを急冷するステップ、（ｃ）フィラメントを空気流に空気圧で巻き込むか、テキスタイル繊維業界で一般的に使用されているタイプの機械式延伸ロールに巻き付けることによって適用できる延伸張力で、クエンチゾーンを通してフィラメントを前進させることにより、フィラメントを減衰させるステップ、（ｄ）延伸ストランドを有孔表面、例えば、移動スクリーンまたは多孔性ベルト上のウェブに集めるステップ、および（ｅ）緩いストランドのウェブを不織布に結合するステップ。結合は、熱カレンダプロセス、接着結合プロセス、熱風結合プロセス、ニードルパンチプロセス、水流交絡プロセス、およびそれらの組み合わせを含むが、これらに限定されない、様々な手段によって達成することができる。
【０１２１】
スパンボンド不織布は、多層または積層構造に形成することができる。そのような多層構造は、少なくとも２つ以上の層を含み、少なくとも１つ以上の層は、本開示によるスパンボンド不織布であり、１つ以上の他の層は、１つ以上のメルトブロー不織布層、１つ以上のウェットレイド不織布層、１つ以上のエアレイド不織布層、任意の不織布または溶融紡糸プロセスで製造された１つ以上のウェブ、キャストフィルム、インフレーションフィルムなどの１つ以上のフィルム層、例えば、押出コーティング、スプレーコーティング、グラビアコーティング、印刷、ディッピング、キスローリング、またはブレードコーティングを介してコーティング組成物から得られる１つ以上の複数のコーティング層から選択される。積層構造は、任意の数の結合方法、熱結合、接着剤ラミネート、水流交絡、ニードルパンチを介して結合できる。構造は、ＳからＳＸ、またはＳＸＸ、またはＳＸＸＸ、またはＳＸＸＸＸ、またはＳＸＸＸＸＸの範囲であることができ、Ｘはフィルム、コーティング、または他の任意の組み合わせの不織布材料であることができる。追加のスパンボンド層は、本明細書に記載されているようなエチレン系ポリマー組成物と、任意選択的に１つ以上のポリマーおよび／または添加剤との組み合わせから製造することができる。
【０１２２】
スパンボンド不織布は、おむつ、女性用衛生用品、成人用失禁用品、ワイプ、包帯、創傷包帯などの衛生吸収性製品、使い捨てスリッパと履物、隔離ガウン、手術用ガウン、手術用ドレープとカバー、手術用スクラブスーツ、キャップ、マスク、医療用パッケージなどの医療用用途など、様々な最終用途に使用することができるが、これらに限定されない。
【０１２３】
ステープルまたはバインダ繊維の場合、臭気制御組成物から構成される本繊維は、ポリエチレン（ＰＥ）、ポリプロピレン（ＰＰ）、ポリエチレンテレフタレート（ＰＥＴ）などの合成繊維、またはセルロース、レーヨン、綿のような天然繊維を含む様々な他の繊維と混合することができる。このような繊維は、ウエットレイド、エアレイド、またはカーディングして不織布ウェブにすることができる。その後、不織布ウェブを他の材料に積層することができる。
【０１２４】
一実施形態では、不織布の複数の繊維は、０．２ミクロン〜１０ミクロンの直径を有する。
【０１２５】
一実施形態では、本繊維は、カーディングラインと共に使用して、布地を製造することができる。
【０１２６】
ここで、限定ではなく例として、本開示のいくつかの実施形態を、次の実施例で詳細に説明する。
【実施例】
【０１２７】
実施例において使用する材料は、下記の表１に提供する。
【表１】
2021535964.tif 000004
【０１２８】
１．フィルム
【０１２９】
マスターバッチ処理。臭気抑制組成物を後続のフィルムライン中に容易に供給するために、２つのマスターバッチを調製した。マスターバッチは、汎用スクリューを使用して、Ｃｏｐｅｒｉｏｎ  ＺＳＫ  ２６二軸スクリュー押出機で調製した。材料の滞留時間は、スクリューの設計、２０ポンド／時の送り速度、および１分当たり３００回転（ＲＰＭ）のスクリュー速度によって制御した。オイルは注入しなかった。サイドアームフィーダーはなかった。真空引きされなかった。配合した材料を、ストランドカットペレタイザーによって切断される前に、水浴を通して送った。収集後、ペレット化した材料をＮ２パージし、次にアルミニウムバッグに密封した。
【０１３０】
第１のマスターバッチ（ＭＢ１）の組成は、５０重量％のＬＬＤＰＥ、１、２５重量％のＺｎＯ、および２５重量％のＳｕｒｌｙｎ  ９１５０であった。第２のマスターバッチ（ＭＢ２）の組成は、９０重量％のＬＬＤＰＥ  １および１０重量％のＣｕ２Ｏであった。列挙されている各組成物の目標重量％を達成するために、適切な量の純粋なＬＬＤＰＥ  １、ＭＢ１、およびＭＢ２を使用して、実施例および対抗例の調合物を生成した。
【表２】
2021535964.tif 000005
【０１３１】
２．臭気抑制剤
【０１３２】
比較試料（ＣＳ）および本発明の実施例（ＩＥ）の組成を表３に示す。
【０１３３】
臭気抑制値（ＯＳＶ）を以下の表３に示す。
参照試料の濃度は２日後に変化する可能性があり、試料の濃度は参照試料に対する相対的な変化と見なす必要があるため、較正基準として参照試料（ＣＳ  １）を使用して２日後に濃度を測定した。
【表３】
2021535964.tif 000006
【０１３４】
表３では、各試料の成分量は、１００重量％の全試料組成物になる。ＣＳ３のＯＳＶ（２８％）をＣＳ１＆２のＯＳＶ（それぞれ１２％と２％）と比較することにより、臭気抑制技術のない組成物と比較して、ＺｎＯ／亜鉛アイオノマーの組み合わせがＯＳＶの改善に効果的であることが容易に観察され得る。しかしながら、Ｃｕ２Ｏが本臭気抑制剤の一部として非常に低い添加量（すなわち、ＩＥ２中、＜１０％の、ＺｎＯ、亜鉛アイオノマー、およびＣｕ２Ｏの組み合わせ）しか添加されていないにもかかわらず、ＣＳ３のＯＳＶが２８％の場合（すなわち、亜鉛アイオノマーとＺｎＯとを有し、Ｃｕ２Ｏが存在しない試料）と比較して、ＯＳＶを６４％にさらに向上させることができることは驚くべきことである。ＩＥ３のＯＳＶ（４９％）をＣＳ３のＯＳＶ（２８％）と比較することにより観察できるように、Ｃｕ２Ｏを添加することによって、予想外に、Ｃｕ２Ｏが存在しないＺｎＯ／亜鉛アイオノマーの組み合わせよりもほぼ５０％高いＯＳＶを維持しながら、組成物中のＺｎＯ／亜鉛アイオノマー濃度を５０％低減することを可能にする。０．１重量％Ｃｕ２Ｏと組み合わせたこれらの材料のより高い添加量が、表３に示す本発明の実施例ＩＥ１（８０％）およびＩＥ２（６４％）の最高のＯＳＶを示すため、ＺｎＯ／亜鉛アイオノマーの組み合わせは、依然として、ＯＳＶに大きな影響を及ぼすことがさらに観察される。
【０１３５】
本開示は、本明細書に含まれる実施形態および例示に限定されず、実施形態の一部、および異なる実施形態の要素の組み合わせを含むこれらの実施形態の変更された形態を、以下の特許請求の範囲の範囲に該当するものとして含むことが、特に意図されている。
【国際調査報告】
2021535964.tif 000007
2021535964.tif 000008